(57)【特許請求の範囲】
【請求項１】
アルキルアミン鎖を有するビスフェノールＡ型エポキシ樹脂（Ａ）と、アダクト型ブロックイソシアネート化合物（Ｂ）を含有し、（Ｂ）のブロック化剤が活性メチレン系化合物であることを特徴とする一液焼付型塗料組成物。
【請求項２】
（Ａ）がウレタン架橋構造を有することを特徴とする請求項１に記載の一液焼付型塗料組成物。
【請求項３】
（Ｂ）が脂肪族ジオール及び／または脂肪族トリオールから構成されるアダクト型ブロックイソシアネートであることを特徴とする請求項１または請求項２に記載の一液焼付型塗料組成物。
【請求項４】
活性メチレン系化合物が、マロン酸ジメチル、マロン酸ジエチル、アセト酢酸メチル、アセト酢酸エチル、アセチルアセトンから選ばれる１種以上であることを特徴とする請求項１から３の何れかに記載の一液焼付型塗料組成物。
【請求項５】
さらに、ＮＣＯ／ＯＨ比率が１／１以下であることを特徴とする請求項１から４の何れかに記載の一液焼付型塗料組成物。
【発明の詳細な説明】
【０００１】
【発明の属する技術分野】
主として、金属基材等に用いる一液焼付型塗料組成物に関するものである。
【０００２】
【従来技術】
エポキシ樹脂系、ウレタン樹脂系塗料組成物は、金属基材等に対する焼付型塗料として、優れた防錆性等を有し、広範に用いられている。
【０００３】
これらはさらに、塗膜物性を高めるために硬化剤が使用されているが、これらの場合の多くは、硬化剤との二液型となるため、別々に貯蔵し、塗装時に混合する必要があり、また、一旦混合すると硬化反応が進行するため、短時間のうちに使用しなければならないという問題を抱えている。
【０００４】
【発明が解決しようとする課題】
前記のような欠点を改善するため、硬化剤として、イソシアネート基をブロック化剤で封鎖したブロックイソシアネート系化合物を用いた一液型の塗料が提案されている。このブロックイソシアネート系化合物は、常温ではポリオール等と反応しないが、高温ではブロック化剤を解離し活性なイソシアネート基が再生されてポリオール等と反応し架橋反応が起こる性質を有するものである。
【０００５】
ブロックイソシアネート系化合物を用いる方法として、例えば、特開平８−７３８０６では、ビスフェノール型エポキシ樹脂、アクリルポリオール及びブロック化ポリイソシアネートを含有した、密着性等に優れたプライマー被覆組成物が提案されている。特開２０００−３４４３８では、特定のアミン変性エポキシ樹脂とブロック化ポリイソシアネートを含有した、加工性等に優れた塗料組成物が提案されている。特開平８−３０２２８０では、エポキシ基及び水酸基含有エポキシ樹脂と脂肪族及び／または脂環族ジイソシアネートのイソシアヌレート型ポリイソシアネートから得られるブロックポリイソシアネートを含有した低温硬化性一液塗料が提案されている。また、特開２０００−２３４０７７では、水酸基含有エポキシ樹脂とアミドアルコールによりブロックされたポリイソシアネート化合物を含有した、低温硬化性に優れた塗料用樹脂組成物が提案されている。
【０００６】
しかしながら、密着性及び可とう性に優れ、さらに低い焼付温度においても密着性及び可とう性を併せ持つ焼付型塗料は、開示されていない。
【０００７】
【課題を解決するための手段】
本発明者らは、上記問題点に鑑み鋭意検討した結果、アルキルアミン鎖を有する特定ビスフェノールＡ型エポキシ樹脂とアダクト型ブロックイソシアネート化合物を含有する一液焼付型塗料組成物が、密着性及び可とう性の両方に優れ、さらに低い焼付温度においても密着性及び可とう性の両方に優れていることを見出した。
【０００８】
すなわち、本発明は、
１．アルキルアミン鎖を有するビスフェノールＡ型エポキシ樹脂（Ａ）と、アダクト型ブロックイソシアネート化合物（Ｂ）を含有し、（Ｂ）のブロック化剤が活性メチレン系化合物であることを特徴とする１．に記載の一液焼付型塗料組成物。
３．（Ｂ）が脂肪族ジオール及び／または脂肪族トリオールから構成されるアダクト型ブロックイソシアネートであることを特徴とする１．または２．に記載の一液焼付型塗料組成物。
４．活性メチレン系化合物が、マロン酸ジメチル、マロン酸ジエチル、アセト酢酸メチル、アセト酢酸エチル、アセチルアセトンから選ばれる１種以上であることを特徴とする１．から３．の何れかに記載の一液焼付型塗料組成物。
５．さらに、ＮＣＯ／ＯＨ比率が１／１以下であることを特徴とする１．から４．の何れかに記載の一液焼付型塗料組成物。
【０００９】
【発明の実施の形態】
本発明の一液焼付型塗料組成物の各成分について以下に説明する。
【００１０】
本発明における一液焼付型塗料組成物は、アルキルアミン鎖を有するビスフェノールＡ型エポキシ樹脂（Ａ）と、アダクト型ブロックイソシアネート化合物（Ｂ）を含有するものである。
【００１１】
本発明における（Ａ）はビスフェノールＡ型エポキシ樹脂にアルキルアミン鎖を有していれば特に限定されないが、ビスフェノールＡ型エポキシ樹脂主鎖骨格中にアルキルアミン鎖を有していることが望ましい。このような（Ａ）は、未変性エポキシ樹脂の本来の性能である耐水性及び密着性をさらに向上させることができ、例えば、ビスフェノールＡ型エポキシ樹脂とアルキルアミン類を反応せしめて得ることができる。
【００１２】
前記ビスフェノールＡ型エポキシ樹脂は、特に限定されないが、例えば、ビスフェノール類とエピクロルヒドリンまたはβ−メチルエピクロルヒドリン等のハロエポキシドとの反応により得ることができる。ビスフェノール類としてはフェノールまたは２，６−ジハロフェノールとホルムアルデヒド、アセトアルデヒド、アセトン、アセトフェノン、シクロヘキサノン、ベンゾフェノン等のアルデヒド類もしくはケトン類との反応の他、ジヒドロキシフェニルスルフィドの過酸による酸化、ハイドロキノン同士のエーテル化反応等により得られるものがあげられる。これらビスフェノール類は、一種または二種以上を特に制限なく使用することができる。
【００１３】
また、アルキルアミン類としては、アルカノールアミン類、脂肪族アミン類、芳香族アミン類、脂環族アミン類、芳香核置換脂肪族アミン類等が挙げられる。例えば、アルカノールアミン類としては、モノエタノールアミン、ジエタノールアミン、ｎ−プロパノールアミン、イソプロパノールアミン、ジイソプロパノールアミン、ジ−２−ヒドロキシブチルアミン、Ｎ−メチルエタノールアミン、Ｎ−エチルエタノールアミン、Ｎ−ベンジルエタノールアミン等があげられ、脂肪族アミン類としてはエチルアミン、プロピルアミン、ブチルアミン、ヘキシルアミン、ラウリルアミン、ステアリルアミン、パルミチルアミン、オレイルアミン、エルシルアミン等の一級アミン類やジエチルアミン、ジプロピルアミン、ジブチルアミン等の二級アミン類があげられ、芳香族アミン類としてはトルイジン類、キシリジン類、クミジン（イソプロピルアニリン）類、ヘキシルアニリン類、ノニルアニリン類、ドデシルアニリン類等があげられ、脂環族アミン類としてはシクロペンチルアミン類、シクロヘキシルアミン類、ノルボニルアミン類があげられ、芳香核置換脂肪族アミン類としてはベンジルアミン、フェネチルアミン等があげられる。これらアルキルアミン類は、一種または二種以上を特に制限なく使用することができる。
【００１４】
さらに、（Ａ）は、ウレタン架橋構造を有することが望ましい。この様な（Ａ）は、公知の方法で得ることができる。例えば、ポリイソシアネート化合物と前記ビスフェノールＡ型エポキシ樹脂とを反応させる方法や、ポリエーテルポリオールまたはポリエステルポリオール等のポリオールとポリイソシアネート化合物とを反応させることによって得られるウレタンプレポリマーと、前記ビスフェノールＡ型エポキシ樹脂とを反応させる方法等によって得ることができる。
【００１５】
前記ポリイソシアネート化合物としては、脂肪族、脂環族及び芳香族ポリイソシアネート化合物のうち一種または二種以上を特に制限なく使用することができる。
【００１６】
脂肪族ポリイソシアネートとしては、例えば、トリメチレンジイソシアネート、テトラメチレンジイソシアネート、ヘキサメチレンジイソシアネート（ＨＤＩ）、ペンタメチレンジイソシアネート、１−，２−、２，３−又は１，３−ブチレンジイソシアネート、ブタン−１，４−ジイソシアネート、２，４，４−又は２，２，４−トリメチルヘキサメチレンジイソシアネート、リジンジイソシアネート等が挙げられる。
【００１７】
脂環族ポリイソシアネート化合物としては、例えば、１，３−シクロペンテンジイソシアネート、１，４−シクロヘキサンジイソシアネート、１，３−シクロヘキサンジイソシアネート、３−イソシアネートメチル−３，５，５−トリメチルシクロヘキシルイソシアネート（イソホロンジイソシアネート；ＩＰＤＩ）、４，４′−、２，４′−又は２，２′−ジシクロヘキシルメタンジイソシアネートもしくはその混合物（水添ＭＤＩ）、２，４−ジイソシアネート−１−メチルシクロヘキサン、シクロヘキシルメタンジイソシアネート、メチル−２，４−シクロヘキサンジイソシアネート、メチル−２，６−シクロヘキサンジイソシアネート、１，３−又は１，４−ビス（イソシアネートメチル）シクロヘキサンもしくはその混合物（水添ＸＤＩ）等、が挙げられる。
【００１８】
芳香族ポリイソシアネート化合物としては、例えば、ｍ−又はｐ−フェニレンジイソシアネートもしくはその混合物、４，４′−ジフェニルジイソシアネート、１，５−ナフタレンジイソシアネート（ＮＤＩ）もしくはその混合物、４，４′−、２，４′−又は２，２′−ジフェニルメタンジイソシアネートもしくはその混合物（ＭＤＩ）、２，４−又は２，６−トリレンジイソシアネートもしくはその混合物（ＴＤＩ）、ジアルキルジフェニルメタンジイソシアネートもしくはその混合物、テトラアルキルジフェニルメタンジイソシアネートもしくはその混合物、４，４′−トルイジンジイソシアネート（ＴＯＤＩ）、ジベンジルイソシアネート、４，４′−ジフェニルエーテルジイソシアネート等、１，３−又は１，４−キシリレンジイソシアネートもしくはその混合物（ＸＤＩ）、１，３−又は１，４−テトラメチルキシリレンジイソシアネートもしくはその混合物（ＴＭＸＤＩ）、ω，ω′−ジイソシアネート−１，４−ジエチルベンゼン等、が挙げられる。
【００１９】
前記ポリオールは、ポリウレタンの合成において使用されるものであれば特に限定されないが、ポリエーテルポリオール、ポリエステルポリオールであることが望ましく、これらのうち、一種または二種以上を特に制限なく使用することができる。
【００２０】
前記ポリエーテルポリオールとしては、例えば、ポリエチレンオキサイド、ポリプロピレンオキサイド等のポリアルキレンオキサイドの開環重合体、ポリエチレングリコール等のポリオキシアルキレングリコール等が挙げられる。
【００２１】
前記ポリエステルポリオールとしては、例えば、イソフタル酸、テレフタル酸又はそれらのアルキルエステル等の芳香族ジカルボン酸及びアジピン酸、セバシン酸、アゼライン酸等の脂肪族ジカルボン酸と、エチレングリコール、ジエチレングリコール、１，４−ブタンジオール、１，３−ブタンジオール、ネオペンチルグリコール、１，６−ヘキサンジオール等の多価アルコールとの反応物が挙げられる。
【００２２】
本発明では、ウレタン架橋構造を導入することにより分子量が増大するとともに、低分子量成分を減少させることができ、強靭な塗膜を得ることができる。また、ウレタン架橋構造のもつ柔軟性により、塗膜の可とう性を高めることができる。
【００２３】
このような（Ａ）の分子量は、５０００〜１０００００、さらに１００００〜５００００であることが好ましい。
【００２４】
さらに、本発明における（Ａ）のガラス転移温度は７０℃以上であることが望ましい。ガラス転移温度が７０℃以上であることにより、十分な塗膜強度を得ることができる。
【００２５】
本発明における（Ｂ）はアダクト型のブロックイソシアネート化合物である。
【００２６】
イソシアネート構造としては、一般的に、次に示すような、アダクト型構造（化１）、ビウレット型構造（化２）及びイソシアヌレート型構造（化３）に分類される。
【００２７】
アダクト型構造
【化１】
0004118036.tif 000002
【００２８】
ビウレット型構造
【化２】
0004118036.tif 000003
【００２９】
イソシアヌレート型構造
【化３】
0004118036.tif 000004
【００３０】
本発明では、アダクト型構造を有するブロックイソシアネート化合物（Ｂ）と前記（Ａ）を組み合わせることにより、密着性及び可とう性に優れた、塗料組成物を得ることができる。
【００３１】
また、本発明における（Ｂ）は、さらに、脂肪族ジオール及び／または脂肪族トリオールからなるアダクト型イソシアネート化合物であり、イソシアネート基をブロック化剤でブロックしたものであることが望ましい。このような（Ｂ）は脂肪族ジオール及び／または脂肪族トリオールとイソシアネート化合物を公知の方法で反応させ、得ることができる。
【００３２】
前記脂肪族ジオール、脂肪族トリオールとしては、例えば、脂肪族炭化水素ポリオール類、ポリエーテルポリオール類、ポリエステルポリオール類、エポキシ樹脂類、ポリカーボネートポリオール類等が挙げられる。これら脂肪族ジオール、脂肪族トリオールは、一種または二種以上を特に制限なく使用することができる。
【００３３】
脂肪族炭化水素ポリオール類としては、例えば、末端水酸基化ポリブタジエンやその水素添加物等が挙げられる。またポリエーテルポリオール類としては、例えば、グリセリンやプロピレングリコール等の多価アルコールの単独または混合物に、エチレンオキサイド、プロピレンオキサイドなどのアルキレンオキサイドの単独または混合物を付加して得られるポリエーテルポリオール類、ポリテトラメチレングリコール類、更にアルキレンオキサイドにエチレンジアミン、エタノールアミン類等の多官能化合物を反応させて得られるポリエーテルポリオール類等が挙げられる。
【００３４】
ポリエステルポリオール類としては、例えば、コハク酸、アジピン酸、アゼライン酸、セバシン酸、ダイマー酸、無水マレイン酸、無水フタル酸、イソフタル酸、テレフタル酸等のカルボン酸の群から選ばれた二塩基酸の単独または混合物と、エチレングリコール、ジエチレングリコール、プロピレングリコール、１，４−ブチレングリコール、ネオペンチルグリコール、１，６−ヘキサングリコール、トリメチロールプロパン、グリセリンなどの群から選ばれた多価アルコールの単独または混合物との縮合反応によって得られるポリエステルポリオール樹脂類及び例えばε−カプロラクトンを多価アルコールを用いて開環重合して得られるようなポリカプロラクトン類等が挙げられる。特にポリカプロラクトン類を用いた場合、可とう性が向上し望ましい。
【００３５】
また、ポリカーボネートポリオール類としては、例えば、ビスフェノールＡ等の芳香族多価アルコールや１，６−ヘキサンジオール等の脂肪族及び脂環族多価アルコール類を原料として常法により得られるものが挙げられる。エポキシ樹脂類としては、例えばノボラック型、β−メチルエピクロ型、環状オキシラン型、グリシジルエーテル型、グリコールエーテル型、脂肪族不飽和化合物のエポキシ型、エポキシ化脂肪酸エステル型、多価カルボン酸エステル型、アミノグリシジル型、ハロゲン化型、レゾルシン型等のエポキシ樹脂類が挙げられる。
【００３６】
このような脂肪族ジオール、脂肪族トリオールと反応させる本発明のイソシアネート化合物は、特に限定されないが、脂肪族および脂環族ジイソシアネート化合物であることが望ましい。例えば、（Ａ）で述べたもの同様のイソシアネート化合物が使用でき、これらのうち、一種または二種以上を特に制限なく使用することができる。
【００３７】
この様にして得られたイソシアネート化合物のイソシアネート基はブロック化剤によりブロックされ、（Ａ）の硬化剤として用いられる。本発明のブロック化剤としては例えば、フェノール系、アルコール系、活性メチレン系、メルカプタン系、酸アミド系、酸イミド系、イミダゾール系、尿素系、オキシム系、ラクタム系、アミン系、イミド系化合物等が挙げられ、一種または二種以上を特に制限なく使用することができる。
【００３８】
フェノール系としては、フェノール、クレゾール、キシレノール、エチルフェノール、ブチルフェノール等、アルコール系としては、ブチルセロソルブ、プロピレングリコールモノメチルエーテル、エチレングリコール、ベンジルアルコール、メタノール、エタノール、プロパノール、イソプロパノール、ブタノール、２−エチルヘキサノール等、活性メチレン系としては、マロン酸ジメチル、マロン酸ジエチル、アセト酢酸メチル、アセト酢酸エチル、アセチルアセトン等、メルカプタン系としては、ブチルメルカプタン、ドデシルメルカプタン等、酸アミド系としては、アセトアニリド、酢酸アミド、ε−カプロラクタム、δ−バレロラクタム、γ−ブチロラクタム等、酸イミド系としては、コハク酸イミド、マレイン酸イミド等、イミダゾール系としては、イミダゾール、２−メチルイミダゾール等、尿素系としては、尿素、チオ尿素、エチレン尿素等、オキシム系としては、ホルムアルドオキシム、アセトアルドオキシム、アセトオキシム、メチルエチルケトオキシム、シクロヘキサノンオキシム、ジアセチルモノオキシム、ベンゾフェノンオキシム等、ラクタム系としては、ε−カプロラクタム、δ−バレロラクタム、β−ブチロラクタム、β−プロピオラクタム、アミン系としては、ジフェニルアミン、アニリン、カルバゾール等、イミン系としてはエチレンイミン、ポリエチレンイミン等が挙げられる。前記ブロック化剤のなかでは、オキシム系、活性メチレン系を用いた場合、短時間で焼付可能であるため、好ましい。
【００３９】
特に活性メチレン系を用いた場合、１６０℃以上の高温領域ではもちろん、９０℃以上１６０以下の比較的低温領域でも短時間で焼付可能であるため、エネルギーコストが非常に有利であり、望ましい。
【００４０】
このような（Ｂ）の分子量は、５００〜５００００であることが好ましい。
【００４１】
本発明の一液焼付型塗料組成物のＮＣＯ／ＯＨ比率は特に限定されないが、１／１以下、好ましくは１／１００以上１／２以下であることが好ましい。この様な範囲であることにより、基材及び上塗り塗料との密着性が向上する。
【００４２】
本発明は（Ａ）、（Ｂ）から構成されるものであるが、通常、媒体を含み、着色顔料、防錆顔料、体質顔料等の顔料類を本発明の効果を害さない程度に適宜設定し使用することもできる。また、顔料類を含有せずクリヤー塗料として用いることもできる。
【００４３】
媒体としては、特に限定されるものではなく、例えば、トルエン、キシレン等の炭化水素系溶剤、メチルエチルケトン、メチルイソブチルケトン、シクロヘキサノン、イソホロン等のケトン系溶剤、酢酸エチル、酢酸ブチル、エチレングリコールモノエチルエーテルアセテート、ジエチレングリコールモノエチルエーテルアセテート等のエステル系溶剤、メタノール、エタノール、イソプロパノール、ブタノール等のアルコール系溶剤、エチレングリコールモノエチルエーテルアセテート、エチレングリコールモノエチルエーテルアセテート、ジエチレングリコールモノブチルエーテル等のエーテルエーテルアルコール系溶剤等が挙げられ、一種または二種以上を特に制限なく使用することができる。
【００４４】
着色顔料としては特に限定されるものではなく、例えば、無機顔料として、酸化チタン、酸化亜鉛、ベンガラ、カーボンブラック、酸化鉄、チタン酸鉄、黄土、オーカー、群青、コバルトグリーン、モリブデートオレンジ等、有機顔料として、アゾ系、ナフトール系、ピラゾロン系、アントラキノン系、ペリレン系、キナクリドン系、ジスアゾ系、イソインドリノン系、ベンゾイミダゾール系、フタロシアニン系、キノフタロン系等が挙げられ、一種または二種以上を特に制限なく使用することができる。
【００４５】
防錆顔料としては特に限定されることはないが、リン酸塩、亜リン酸塩、タングステン塩、ホウ酸塩、ニトロ化合物等が挙げられ、一種または二種以上を特に制限なく使用することができる。
【００４６】
体質顔料としては特に限定されることはないが、例えば重質炭酸カルシウム、クレー、カオリン、タルク、陶土、珪藻土、含水微粉珪酸、バオライト粉、沈降性硫酸バリウム、硫酸バリウム、炭酸バリウム等、炭酸バリウム、珪砂、石英粉、ウォラストナイト、ホワイトカーボン等が挙げられ、一種または二種以上を特に制限なく使用することができる。
【００４７】
また、本発明は、本発明の効果を害さない程度に、ブロック解離触媒、沈降防止剤、消泡剤、レベリング剤等の添加剤を適宜設定し添加することもできる。
【００４８】
ブロック解離触媒としては、特に限定されないが、例えば、オクチル酸錫、ジブチル錫ジ（２−エチルヘキサノエート）、ジオクチル錫ジ（２−エチルヘキサノエート）、ジオクチル錫ジアセテート、ジブチル錫ジラウレート、ジブチル錫オキサイド、ジオクチル錫オキサイド等が挙げられ、一種または二種以上を特に制限なく使用することができる。
【００４９】
本発明の一液焼付型塗料組成物は、金属基材であれば特に限定されず用いることができ、例えばアルミ板、亜鉛板、ステンレス板、鉄板、亜鉛メッキ鋼板、アルミ・亜鉛合金メッキ鋼板等に用いることができる。塗装方法としては、通常の塗装方法を用いることができ、必要であれば何らかの下地処理を施すこともできる。
その際、乾燥膜厚は、特に限定されないが、１０〜３０μｍであることが好ましい。
【００５０】
本発明における一液焼付型塗料組成物は、焼付温度が、９０℃以上であればよい。
【００５１】
焼付温度が１６０℃以上の高温領域ではもちろん、９０℃以上１６０℃以下、さらに１００℃以上１６０℃以下という低温領域においても焼付可能であり、得られた塗膜は密着性、可とう性に優れているという特徴を有している。
【００５２】
また、本発明塗料の上に、表面層を積層して使用することもできる。表面層としては、特に限定されないが、例えば、アクリル樹脂系、ウレタン樹脂系、エポキシ樹脂系、アクリルシリコン樹脂系、シリコン樹脂系、フッ素樹脂系等の塗料があげられ、水系または溶剤系のいずれであってもよい。
【００５３】
【実施例】
以下、実施例に基づいて、本発明を更に詳細に説明する。
【００５４】
表１に示した原料を使用して、各成分を、表２に示した比率にて配合し、各混合物を調整した。各混合物をディゾルバーにて、周速１ｍ／sec、１分間の条件にて攪拌し、混合液を作製した。得られた混合液を、Ｌ１４０ｍｍ×Ｗ７０ｍｍ×Ｈ２ｍｍのアルミニウム板に乾燥膜厚が１５μｍで塗布し、所定の焼付温度で２０分加熱硬化させ、各試験体を得た。その後、得られた試験体について物性測定を行った。その結果を表３に示した。
【００５５】
【表１】
0004118036.tif 000005
【００５６】
【表２】
0004118036.tif 000006
【００５７】
【表３】
0004118036.tif 000007
【００５８】
［試験方法］
１．密着性
１−１、作製した試験体をＪＩＳ  Ｋ  ５４００  ９．４に準じ、耐湿潤冷熱繰り返し性により、密着性を評価した。評価は以下の通りである。
◎：塗膜異常なし
○：塗膜の膨れがわずかに見られる
△：塗膜の膨れが大きく見られる
×：塗膜の膨れが全面に見られる
【００５９】
１−２、耐湿潤冷熱繰り返し性を評価した試験体をＪＩＳ  Ｋ  ５４００  ８．５に準じ、碁盤目テープ法にて密着性を評価した。評価は以下の通りである。
◎：剥がれなし
○：剥れた面積が１５％未満
△：剥れた面積が１５％以上３５％未満
×：剥れた面積が３５％以上
【００６０】
２．可とう性
作製した試験体を、衝撃変形試験器に、塗装面が上向きとなるように設置した後、塗装面に５０センチの高さから１ｋｇのおもりを落下させ、塗膜の状態の変化を目視にて観察した。評価は以下の通りである。
◎：塗膜の割れ、剥離が全く見られない
○：塗膜の割れがわずかに見られる
△：塗膜の割れが大きく見られる
×：塗膜の割れ、剥離等が大きく見られる
【００６１】
（実施例１〜８）
表３に示すように、１２０℃及び１６０℃の何れの焼付温度においても、密着性良好で、可とう性にも優れているという結果が得られた。
【００６２】
（比較例１）
イソシアヌレート型イソシアネートを用いたため、密着性、可とう性ともに劣る結果となった。
【００６３】
（比較例２）
イソシアヌレート型オキシムブロックイソシアネートを用いたため、密着性、可とう性ともに劣る結果となった。
【００６４】
（比較例３）
ビスフェノールＡ型エポキシ樹脂にアルキルアミン鎖が含まれていないため、密着性、可とう性ともに劣る結果となった。
【００６５】
（比較例４）
ビスフェノールＡ型エポキシ樹脂にアルキルアミン鎖が含まれておらず、イソシアヌレート型オキシムブロックイソシアネートを用いたため、密着性、可とう性ともに劣る結果となった。
【００６６】
（比較例５）
イソシアヌレート型イソシアネートを用いたため、密着性、可とう性ともに劣る結果となった。
【００６７】
【発明の効果】
本発明の一液焼付型塗料組成物は、アルキルアミン鎖を有する特定ビスフェノールＡ型エポキシ樹脂と特定アダクト型ブロックイソシアネート化合物を含有し、低い焼付温度においても、密着性及び可とう性に優れている。